(57)【特許請求の範囲】
【請求項１】
基板上に機能性膜を製造する機能性膜の製造方法であって、
前記基板上に隔壁を形成する工程と、
複数の前記隔壁によって囲まれた凹部のそれぞれに、前記機能性膜の形成材料を含む液体を吐出する工程と、
前記基板周囲の雰囲気ガスの温度を前記基板の温度より高くすることで前記雰囲気ガスを前記吐出された吐出物上に液化させて前記吐出物を膨潤させ、前記吐出物を前記凹部全域に拡げる工程と、前記膨潤させた吐出物を乾燥させて前記機能性膜を形成する工程と、
を有することを特徴とする機能性膜の製造方法。
【請求項２】
前記隔壁は、感光性レジストをパターニングして形成することを特徴とする請求項１記載の機能性膜の製造方法。
【請求項３】
前記隔壁は、黒色レジストをパターニングして形成することを特徴とする請求項１記載の機能性膜の製造方法。
【請求項４】
前記基板は、表面処理されていることを特徴とする請求項１乃至３いずれか一項記載の機能性膜の製造方法。
【請求項５】
前記液化は、前記基板の温度を下げることにより行われることを特徴とする請求項１乃至４いずれか一項記載の機能性膜の製造方法。
【請求項６】
前記隔壁の形成材料は、前記基板の形成材料に対し熱伝導率が高いことを特徴とする請求項５記載の機能性膜の製造方法。
【請求項７】
前記液化は、前記雰囲気ガスの濃度制御により行われることを特徴とする請求項１乃至４いずれか一項記載の機能性膜の製造方法。
【請求項８】
前記液化は、前記雰囲気ガスの温度制御により行われることを特徴とする請求項１乃至４いずれか一項記載の機能性膜の製造方法。
【請求項９】
前記雰囲気ガスは、前記液体に含まれる溶媒成分を少なくとも一種類含んでいることを特徴とする請求項１乃至８いずれか一項記載の機能性膜の製造方法。
【請求項１０】
前記液体の吐出は、インクジェット法により行われることを特徴とする請求項１乃至９いずれか一項記載の機能性膜の製造方法。
【請求項１１】
基板上に機能性膜を製造する機能性膜の製造方法であって、
前記基板表面に、化学修飾、コーティングまたは構造物形成により、複数の親液領域と前記親液領域以外の領域を形成する工程と、
前記複数の親液領域のそれぞれに、前記機能性膜の形成材料を含む液体を吐出する工程と、
前記基板周囲の雰囲気ガスの温度を前記基板の温度より高くすることで前記雰囲気ガスを前記吐出された吐出物上に液化させて前記吐出物を膨潤させ、前記吐出物を前記親液領域に拡げる工程と、前記膨潤させた吐出物を乾燥させて前記機能性膜を形成する工程と、
を有し、
前記親液領域は、前記雰囲気ガスに対して親液性を示し、前記親液領域以外の領域は、前記雰囲気ガスに対して疎液性を示すことを特徴とする機能性膜の製造方法。
【請求項１２】
前記液化は、前記基板の温度を下げることにより行われることを特徴とする請求項１１記載の機能性膜の製造方法。
【請求項１３】
前記液化は、前記雰囲気ガスの濃度制御により行われることを特徴とする請求項１１記載の機能性膜の製造方法。
【請求項１４】
前記液化は、前記雰囲気ガスの温度制御により行われることを特徴とする請求項１１記載の機能性膜の製造方法。
【請求項１５】
前記雰囲気ガスは、前記液体に含まれる溶媒成分を少なくとも一種類含んでいることを特徴とする請求項１１乃至１４いずれか一項記載の機能性膜の製造方法。
【請求項１６】
前記吐出は、インクジェット法により行われることを特徴とする請求項１１乃至１５いずれか一項記載の機能性膜の製造方法。
【発明の詳細な説明】
【技術分野】
【０００１】
本発明は、有機ＥＬ素子、カラーフィルタ、導電性膜を有する電子放出素子、有機半導体等の表示装置や露光装置等の画像形成装置、電子デバイスに用いられる機能性膜や配線及びそれらの製造方法に関する。
【背景技術】
【０００２】
従来、基板上に導電性膜や電子放出膜などの機能性膜を形成する方法として、蒸着法やスパッタ法を用い、機能材料を基板上に成膜する手法や、スピンコート法を用いて基板上に成膜する手法が一般的に知られている。また、この他にもスクリーン印刷やオフセット印刷などの印刷方法を用いて基板上に成膜する手法、インクジェット方式を用いた成膜方法も知られている。その中で機能性膜をインクジェット法により作製することは、直接基板上に任意のパターンを形成できるため、製造装置の簡略化、ランニングコスト低減等の観点から有力な手法とされており、機能性膜の製造方法として有望視されている。しかし、インクジェット法を用いて間隔を空けて基板上にドット付与して膜パターンを形成した場合、先に形成した膜パターンに含まれる液体の蒸発よって雰囲気の湿度が変化するため、後に形成したの膜パターンの形状が変化し、膜パターンごとにばらつきが発生するという問題がある。例えばインクジェット法を用いて電子放出素子を作成する場合に関しては、膜パターンの形状が電子放出性能に大きな影響を与えるため、このばらつきは無視できない問題となる。
【０００３】
膜パターンごとに乾燥させてから後の膜パターンを形成する、という方法も考えられるが、生産性の観点から効率的ではない。この問題に関して特許文献１では、インクジェット法膜パターンを基板上に形成した後に、その基板を湿度制御できるチャンバ内に移動させ、膜パターンがチャンバ内のガスを吸湿するように湿度を制御したのちに乾燥させる技術が記載されている。このような方法をとることで、基板上に形成されたそれぞれの膜パターンを同一のタイミングで乾燥させることができるため、膜パターン間のばらつきを抑えることができる。
【０００４】
なお、以下の説明においては「膨潤」という語を、液体にふれた固形成分がその液体中に分散することの意味で用いることがある。
【特許文献１】２００７−１５７５１６
【発明の開示】
【発明が解決しようとする課題】
【０００５】
しかしながら、特許文献１の方法は、膜パターンの形成材料が吸湿性を持つものに限られていた。また吸湿性が低いものでは吸湿に時間がかかる上、膜パターン以外の箇所にも吸湿が発生するなどの問題があった。
【０００６】
そこで、本発明の目的は、インクジェット法等の吐出方法を用いて、基板上に複数の配線及び機能膜形成する際の各パターンにおける膜厚がばらつきを抑えてかつ所望パターン内全域に膜パターンの形成材料の吸湿性に関わらず機能膜を効率よく形成することが可能である、機能性膜の製造方法を提供することにある。
【課題を解決するための手段】
【０００７】
前記目的を達成するために、本発明の機能性膜の製造方法は、基板上に機能性膜を製造する機能性膜の製造方法であって、前記基板上に隔壁を形成する工程と、複数の前記隔壁によって囲まれた凹部のそれぞれに、前記機能性膜の形成材料を含む液体を吐出する工程と、前記基板周囲の雰囲気ガスの温度を前記基板の温度より高くすることで前記雰囲気ガスを前記吐出された吐出物上に液化させて前記吐出物を膨潤させ、前記吐出物を前記凹部全域に拡げる工程と、前記膨潤させた吐出物を乾燥させて前記機能性膜を形成する工程と、を有することを特徴とする。
また、本発明の機能性膜の製造方法は、基板上に機能性膜を製造する機能性膜の製造方法であって、前記基板表面に、化学修飾、コーティングまたは構造物形成により、複数の親液領域と前記親液領域以外の領域を形成する工程と、前記複数の親液領域のそれぞれに、前記機能性膜の形成材料を含む液体を吐出物として吐出する工程と、前記基板周囲の雰囲気ガスの温度を前記基板の温度より高くすることで前記雰囲気ガスを前記吐出された吐出物上に液化させて前記吐出物を膨潤させ、前記吐出物を前記親液領域に拡げる工程と、前記膨潤させた吐出物を乾燥させて前記機能性膜を形成する工程と、を有し、前記親液領域は、前記雰囲気ガスに対して親液性を示し、前記親液領域以外の領域は、前記雰囲気ガスに対して疎液性を示すことを特徴とする。
【発明の効果】
【０００８】
本発明によれば、基板上に隔壁または親液領域を形成し、機能性膜の形成材料を含む液体を付与、機能性膜を形成し、基板の置かれた雰囲気を機能性膜上に液化させることで上記膜を膨潤させたのち、同じタイミングで乾燥させるので、各機能性膜の膜厚のばらつきを抑えてかつ所望パターン内全域に機能性膜を形成させることが可能となる。
【発明を実施するための最良の形態】
【０００９】
本発明は、インクジェット法、ディスペンサー等の吐出方法を用いて、機能性膜を膜厚のばらつきを抑えて効率よく形成可能とする機能性膜の製造方法に関するものである。ここで、本発明の製造方法によって形成される機能性膜とは、熱、電気、光等の何らかのエネルギー入力によって、所望の機能を発現する膜である。具体的には、例えば、液晶表示装置等に用いられるカラーフィルタや、表面伝導型電子放出素子の電極や電子放出膜（導電性膜）、有機ＥＬ素子の正孔注入層、発光層などが好ましく挙げられる。また、各種デバイスに搭載される電気配線、絶縁層、有機半導体などにも本発明は好ましく適用される。
【００１０】
以下、図面を参照して、この発明の好適な実施の形態および実施例を例示的に詳しく説明する。但し、この実施の形態に記載されている構成部品の寸法、材質、その相対配置などは、特に特定な記載がない限りは、この発明の範囲をそれらのみに限定する趣旨のものではない。
【００１１】
図２に、本発明に用いられるインクジェット装置の一例を模式的に示す。図２において、Ｘ軸駆動ステージ１４、Ｙ軸駆動ステージ１５上の基板１の上方に吐出用のインクジェットヘッド１０が設置されており、該インクジェットヘッド１０に設けられた吐出ノズルから、液体３を吐出して基板１上に付着（塗布）させる。尚、液滴塗布に使用するインクジェットヘッド１０は一つでも複数使用してもよいし、また吐出ノズルは１つでも複数でも可能である。ここで、液滴吐出装置の吐出方式としては、圧電体素子の体積変化により液体材料を吐出させるピエゾ方式であっても、熱の印加により急激に気泡が発生することにより液体材料を吐出させるサーマル方式等であっても良い。インクジェットヘッド１０及びＸ軸駆動ステージ１４、Ｙ軸駆動ステージ１５には、ヘッド駆動制御系１２、ステージ駆動制御系１３が設けられており、位置検出機構１１と連動してインクジェットヘッド１０から液滴３を吐出する。これにより、基板１上の目的位置に液滴３を付着させ、基板１上へ機能性膜４を形成することが出来る。
【００１２】
図３に本発明に用いられる装置で、機能性膜を液化膨潤し乾燥させる凝縮乾燥装置の一例を模式的に示す。基板１をチャンバ１６内に搬入及び搬出するための開口部として、基板搬入出口１７が設けられている。チャンバ１６には、チャンバ内部の温度モニター１８、ガス濃度モニター１９が設置され、チャンバ内部の温度と雰囲気ガスの濃度を所定の値に保つための雰囲気制御機構２０が設けられている。また、チャンバ１６内には基板１を保持するステージ２１及びステージ温度モニター２２が設置され、基板１を所定の温度へ制御するための基板温度制御機構２３が設けられている。この凝縮乾燥装置を用いれば、チャンバ１６内の温湿度及びステージ温度をコントロールして、結露現象の原理でチャンバ１６内に充満した基板周囲のガスをステージ上に載置した物体上に凝縮（液化）させることができる。
【００１３】
図１は、本発明一実施形態の機能性膜であるカラーフィルタの製造工程示す断面模式図である。機能性膜２が液晶表示装置等のカラーフィルタである場合、基板１として、一般にガラス基板が用いられるが、液晶用カラーフィルタとしての透明性、機械的強度等の必要特性を有するものであれば、ガラス基板に限定されるものではない。また、基板としては、基板上に隔壁、金属膜、フィルム等の膜を予め成膜されている基板も用いることができる。基板上に配線等を行なう場合、セラミックス基板、Ｓｉウエハ、プラスチック基板も用いることができる。
【００１４】
次に、透明基板上１に隔壁５を形成することで、機能性膜を形成するための凹状の領域を形成する〔図１（ａ）〕。隔壁５は機能性膜２の形成材料を含む液体３を受ける凹部として形成され、且つ隣接するカラーフィルタ間で異なる色の液体の混色を防止する程度の膜厚をもつよう設けられる部材である。隔壁５は例えば感光性レジストをパターニングして容易に形成することができるが、該隔壁をブラックマトリクスやブラックストライプで兼用することもでき、その場合には黒色レジストをパターニングすれば良い。隔壁５は基板１上に直接形成しても良いが、必要に応じて他の機能を有する層を形成した基板、例えばＴＦＴアレイを作製したアクティブマトリクス基板上に形成しても良い。いずれの場合にも、基板上のカラーフィルタ形成面表面に何らかの表面処理を施しても良い。
【００１５】
また、隔壁を用いずに機能性膜を指定の領域に形成する方法として、図４に示したように予め基板１上に親液領域６を形成した上で、その親液領域６に機能性膜を形成する方法も挙げられる。親液領域６は、凝縮乾燥装置におけるチャンバ１６内のガスに対して親液性を示す領域であり、親液領域６の表面エネルギーＥｗが親液領域外との表面エネルギーＥｄに対して大きくなるように（つまりＥｄ−Ｅｗ＜０となるように）、表面エネルギーのコントラストがあれば良い。親液領域６を形成する方法としては、基板表面を化学修飾したり、コーティングまたは構造物により親液化したりする方法や、逆に親液領域外７を化学修飾、コーティングまたは構造物により疎液化する方法が好ましいがこれらに限定されるものではない。また、上記の隔壁５の形成と、親液領域６の両方を形成する方法も挙げられる。
【００１６】
カラーフィルタ等では必要に応じ、所定の樹脂組成物を基板に塗布することで、インク受容層及び混色防止壁を構成するための樹脂層を形成する。上記樹脂組成物は、光照射または光照射と加熱によって硬化または変性可能で、硬化または変性の程度に応じてインク受容性が低下するものである。例えばアクリル系樹脂、エポキシ樹脂、シリコン樹脂、ならびにセルロース誘導体またはその変性物等を用いることができる。次に隔壁５等により遮光される部分の樹脂層をフォトマスクを使用してパターン露光したのち、更に加熱処理して混色防止壁を形成する。その結果、露光されなかった部分がインク受容層となる。
【００１７】
次に、基板１上に機能性膜の形成材料を含む液体３を付与する〔図１（ｂ）〕。液体３は、基板に着弾後に乾燥して機能性膜となる。その成分としては機能性膜の形成材料を含む液体として必要な機能、特性によって溶媒および固形分を選択する必要がある。カラーフィルタの場合、液体３中には、光照射又は熱処理、或いはこれらの併用によって硬化する樹脂成分、色材が固形分として含有し、溶媒として有機溶剤や水を含有する。色材としては顔料系、染料系のいずれも用いることができる。硬化成分としては、市販の樹脂や硬化剤を用いることができ、具体的には、アクリル系樹脂、エポキシ系樹脂等が好適に用いられる。尚、機能性膜の形成材料としてはこれらに限定されるものではない。また、液体３は、溶媒に機能性膜の形成材料を溶解或いは分散させて調整する。溶解或いは分散させる溶媒としては、例えばアルコール類、アミド類、エーテル類等が挙げられる。また、のちに説明する液化膨潤工程で機能性膜が容易に親液領域６に広げるため、基板上のカラーフィルタ形成面表面をコーティングしてもよい。また、のちの液化膨潤工程において、乾燥した機能性膜が容易に液体に分散させるために、化学修飾した溶媒を用いてもよいし、液体３に錯体等をさらに溶解させておいても良い。
【００１８】
基板１上に付与される液体３の量は任意の量でよく、隔壁内に吐出して機能性膜４を形成する。液体３を付与する方法としては、微小領域に形成する場合、微小液滴量を付与できるインクジェット法が好ましい。もっとも、領域内に液滴を付与できれば良いので、ディスペンサー法等も用いてよい。通常、液体３は基板上に付与されるとともに徐々に乾燥する。
【００１９】
次に、機能性膜４が形成された基板１は図３に示される凝縮乾燥装置のチャンバ１６内に入れられる。次に、温度２５℃、相対湿度４５％環境下において、基板温度制御機構２３により基板温度を８℃まで冷却することで、チャンバ１６内に気化した水分または雰囲気ガスを機能性膜上に液化（凝縮）させる。液化した水やガス成分に機能性膜４は溶解又は分散することで隔壁内において膨潤した結果、機能性材料４は隔壁内全域に拡がる〔図１（ｃ）〕。このチャンバ１６内において、機能性膜４が、気化した水分またはガス成分の雰囲気中に曝され、機能性膜４及び周縁に雰囲気中の水分またはガス成分が液化される。この工程においては、基板と雰囲気とに温度差を設けて雰囲気を機能性膜４上に液化させればよい。温度差をつける方法としては方法として基板１の温度を制御する方法、チャンバ内の液化成分のガス濃度を制御する方法があり、制御方法として、ガス濃度制御、ガス温度制御、ガス圧力制御等が挙げられる。また、液化した雰囲気に対して機能性膜４が容易に溶解または分散させるために、好ましくは液体３の溶媒成分を少なくとも一種類含んでいると良い。また、チャンバ１６は気密性が確保されればどのような材質でも構わないが、その内壁はステンレス等水分またはガス成分に対する耐性をもつ材料が好ましい。
【００２０】
基板上に、同じ材料で複数のパターンを形成する場合には、このように各パターンにおける温湿度環境を同一にすれば、液体状態に戻った際液化する液滴量もほぼ均一にすることができ、また次の工程である乾燥工程において同一のタイミングで一括して乾燥できるため、それぞれの機能性膜の形状のばらつきが少なく好ましい。
【００２１】
また、隔壁５の形成材料は基板１の形成材料に対し、熱伝導率の差が大きい方が好ましい。なぜなら、隔壁５の形成材料は基板１の形成材料に対し熱伝導率が高い材料を用いると、基板温度制御機構２３により基板１を冷却し長時間保持させたとき、熱伝導率の差により、隔壁５は基板１に対し、高い温度となり、基板１上をより選択的に液化させることが可能となる。逆に隔壁５の形成材料は基板１の形成材料に対し熱伝導率が低い材料を用いて、基板温度制御機構２３による基板１の冷却時間が短くしてもよい。その場合、基板１より隔壁５の熱伝導率が高いので、隔壁５は基板１に対し高い温度となり、基板１上をより選択的に液化させることが可能となる。
【００２２】
次に、液体中に溶解又は分散させた機能性膜４を乾燥させて（必要に応じて光照射、熱処理等の処理を施して）機能性膜２を得、カラーフィルタを形成する〔図１（ｄ）〕。液滴乾燥工程において、一般に、固形分を含む溶液の乾燥過程の初期段階では、液滴の縁で溶媒が急速に蒸発し、固形分濃度が上昇する傾向がある。この時、液滴の縁における固形分濃度が飽和濃度に達すると、その縁において固形分が局所的に析出し、その析出した固形分によって液滴の縁が固定され、乾燥に伴う液滴の外形の収縮が抑制される。一旦液滴の縁が固定されると、液滴の中央部と縁では縁の方が液体の蒸発速度が高くなるため、液滴内には液滴の中央部から縁に向かう流れができ、溶質成分は液滴縁部において固化される。また、乾燥しやすい溶媒を用いると、液滴の中央部と縁での蒸発速度の差が大きくなり、液滴内には液滴の中央部から縁に向かう流れが早くなり、液滴の縁において膜厚が厚くなり易くなる。逆に乾燥しにくい溶媒を用いると、上記効果が得られなくなる。
【実施例】
【００２３】
（実施例１）
図１を用い機能性膜として、カラーフィルタをインクジェット法によって形成した時の手順について説明する。
【００２４】
（ａ）黒色レジストを用い、フォトリソグラフィにより、ガラス基板上にブラックマトリクス５を形成した〔図１（ａ）〕。このブラックマトリクス５の１つの開口部サイズは７０μｍ×２２０μｍ、膜厚は２μｍとした。従って、硬化性インクを付与する領域の容積は３０８００μｍ３である。
【００２５】
（ｂ）前記ブラックマトリクスの各開口部に、インクジェット装置を用い、１つの開口部に付与する液体量を２００００μｍ３（２０ｐｌ）となるような条件で液体３を付与した〔図１（ｂ）〕。基板ステージをスキャンニングさせながら、位置検出機構１１及びヘッド駆動制御機構１２、ステージ駆動機構１３により、前記各開口部に液滴３が着弾できる吐出タイミングで吐出信号を送り、インクジェットヘッド１０から液体３を吐出、着弾させた。液体３として、染料、水溶性有機溶剤、水、Ｎ−メチロールアクリルアミドとメタクリル酸メチルの２元共重合体からなる樹脂組成物を用い、樹脂濃度が５重量％、染料成分が１０重量％となるように調整した。Ｒｅｄ染料としては、Ｃ．Ｉ．Ａｃｉｄ  Ｒｅｄ  １５８を用いた。Ｇｒｅｅｎ染料としては、Ｃ．Ｉ．Ｄｉｒｅｃｔ  Ｂｌｕｅ（ＤＢＬ）８６をＣ．Ｉ．Ａｃｉｄ  Ｙｅｌｌｏｗ（ＡＹ）２３で調色したものを用いた。Ｂｌｕｅ染料としては、ＤＢＬ８６をＣ．Ｉ．Ａｃｉｄ  Ｒｅｄ（ＡＲ）２８９を調色したものを用いた。水溶性有機溶剤としては、エチレングリコールを２０重量％用いた。基板上のブラックマトリクス開口部内にカラーフィルタ４を得た。上記のようにして形成したカラーフィルタは開口部中央部に形成され、外形は直径６０μｍであった。
【００２６】
（ｃ）カラーフィルタ４を形成した基板を凝縮乾燥装置においてガス温度２５℃、相対湿度５０％雰囲気に設定し、基板温度を８℃に設定した。１分後に、カラーフィルタ４の縁から液化が始まり、カラーフィルタ４と合体した。これにより、カラーフィルタ４を液体中に溶解、分散させた。さらに、基板温度が８℃の状態で３分保持し、液体はさらに膨潤、拡がり、ブラックマトリクス５の開口部内全域にこの液体パターンを形成した〔図１（ｃ）〕。
【００２７】
（ｄ）その後、ブラックマトリクス開口部内全域に形成した液体を乾燥させ、基板全面に７０μｍ×２２０μｍのパターンであり、尚且つ膜厚が均一なカラーフィルタ２を得た〔図１（ｄ）〕。上記のようにして作製したブラックマトリクス開口部内のカラーフィルタの表面形状を、それぞれ表面粗さ測定機により測定したところ、カラーフィルタ２の膜厚は平均０．６μｍ、膜厚むらは０．１μｍ以下であった。また、色むらや白抜け等の問題は観察されなかった。上記カラーフィルタ２に保護膜８の形成、電極形成、配向膜形成、液晶材料封入等の作業を行ない、液晶素子を作製した。この液晶素子を０℃〜６０℃の温度範囲にて連続１０００時間駆動したところ、表示上の問題は生じなかった。
【００２８】
（実施例２）
図４に機能性膜として、表面伝導型電子放出素子の電子放出膜（導電性膜）をインクジェット法によって形成した時の手順について説明する。
【００２９】
（ａ）絶縁性の基板としてガラス基板１を用い、洗浄後、１２０℃で乾燥させた。この基板上に、Ｐｔ膜により、電極幅５００μｍ、電極間ギャップ２０μｍの一対の素子電極を複数形成し、各素子電極に配線を接続した。この配線としては、列方向配線と行方向配線とを層間絶縁層を介して交差配置したマトリクス配線とした。前記基板をアルカリ洗浄にて洗浄後、撥水処理剤を用いて表面処理を行った。次に１つの開口部が１００μｍ×６３０μｍであるフォトマスクを使用してＵＶ露光し、各々の素子電極上に１００μｍ×６３０μｍの親液領域６を形成した〔図４（ａ）〕。ここで、露光された部分が親液領域６となる。親液領域６と親液領域外７の水に対する接触角を計測したところ、親液領域６の接触角が平均１５［ｄｅｇ］、親水領域外７の接触角が平均５５［ｄｅｇ］であった。その後、前記基板１を、インクジェット装置の基板ステージ上に吸着させ、液体付与位置の位置調整を行った。
【００３０】
（ｂ）インクジェット装置を用い、１つの開口部に付与する液体量を１５０００μｍ３（１５ｐｌ）となるような条件で液体３を付与した〔図４（ｂ）〕。基板ステージをスキャンニングさせながら、位置検出機構１１及びヘッド駆動制御機構１２、ステージ駆動機構１３により、基板上の親液領域６内に液滴が着弾できる吐出タイミングで吐出信号を送って、インクジェットヘッド１０から液体３を吐出、着弾させた。液体３としては、純水８０重量％、イソプロピルアルコール１９重量％、パラジウム１重量％の組成の液体を使用した。親液領域６内に着弾した液体３は基板１上で常温でただちに乾燥し固形分のみが基板に残る。このようにして導電性膜４を得た。上記のようにして形成した導電性膜４は親液領域６中央部に形成され、外形は直径５５μｍであった。基板１上の導電性膜４の膜厚をそれぞれ光干渉式膜厚計を用いて計測した。平均膜厚は３μｍであり、各導電性膜４の膜厚のばらつきは３．０μｍ±２０％であった。
【００３１】
（ｃ）導電性膜４を形成した基板１を凝縮乾燥装置に設置し、凝縮乾燥装置の雰囲気を温度２３℃、相対湿度６０％に設定し、基板温度を２３℃に設定した。次に、雰囲気の温度を４０℃、相対湿度６０％に設定した。２分後に導電性膜４表面に雰囲気中に気化している水の液化が始まり、導電性４を液体中に分散させた。さらに雰囲気温度が４０℃、相対湿度６０％環境下で１分保持した。その結果液化した水によって導電性４は膨潤する。親液領域６と親液領域外７の表面エネルギーのコントラストにより、親液領域と親液領域外との境界まで拡がり、親液領域６内全域にこの液体パターンを形成した。この液体パターンはそれぞれの親液領域でほぼ一様に形成される。〔図４（ｃ）〕。
【００３２】
（ｄ）その後、基板温度を６０℃に上げて、液体パターンを乾燥させた〔図４（ｄ）〕。各々の導電性膜２のサイズは１００μｍ×６３０μｍであり、各導電性膜２の膜厚のばらつきは３．０μｍ±１０％に低減された。さらに基板を３５０℃で３０分間加熱し、酸化パラジウムからなる導電性膜を得た。その後、水素を含む雰囲気中での導電性膜への通電、及び、有機化合物を含む雰囲気中での導電性膜への通電を経て、上記導電性膜に電子放出部を形成した。こうして作成された電子源基板に、フェースプレート及び支持枠等を組み合わせて表示パネルを作成し、更に、駆動回路を接続して画像表示装置を作成したところ、画像表示装置を歩留まりよく得ることができた。
【００３３】
（実施例３）
図５を用い機能性膜として、有機ＥＬ表示体をインクジェット法によって形成した時の手順について説明する。
【００３４】
（ａ）ガラス基板１上にスパッタ法により第１電極２５を形成した。次に、有機ＥＬの各画素を形成する隔壁５をスクリーン印刷法を用いて形成した〔図５（ａ）〕。この隔壁１つの開口部のサイズは５０μｍ×１７０μｍ、膜厚は０．３μｍとした。その後、前記基板１を、インクジェット装置の基板ステージ上に吸着させ、液体付与位置の位置調整を行った。
【００３５】
（ｂ）前記各開口部に、インクジェット装置を用い、１つの開口部に付与する液体量を１０００μｍ３（１ｐｌ）となるような条件で液体を付与した〔図５（ｂ）〕。基板ステージをスキャンニングさせながら、位置検出機構１１及びヘッド駆動制御機構１２、ステージ駆動機構１３により、基板１上の前記各開口部に液滴が着弾できる吐出タイミングで吐出信号を送り、インクジェットヘッド１０から液体３を吐出、着弾させた。液体３として、正孔注入材料としてトリフェニルアミン６量体（ＴＰＡ−６：分子量１４６１、融点２７７℃、Ｔｇ１５６℃）をトルエン、イソプロピルアルコールに溶解した液体を使用した。正孔注入材料を含む液体３を基板１上で常温乾燥させ、正孔注入膜４を得た。上記のようにして形成した正孔注入膜４は開口部中央部に形成され、外形は直径２５μｍであった。
【００３６】
（ｃ）正孔注入膜４を形成した基板１を凝縮乾燥装置に設置し、凝縮乾燥装置の雰囲気を温度７５℃、供給ガスをイソプロピルアルコール、供給ガス濃度を０％に設定し、基板温度を３℃に設定した。次に、雰囲気の温度を７５℃、供給ガスをイソプロピルアルコール、供給ガス濃度を１．８％に設定した。５分後に、正孔注入膜４から液化が始まり、正孔注入膜を液体中に分散させた。さらに、５分保持し、液体はさらに膨潤、拡がり、隔壁開口部内全域にこの液体パターンを形成した〔図５（ｃ）〕。
【００３７】
（ｄ）その後、基板温度を３０℃に設定し、液体を乾燥させ、基板全面に５０μｍ×１７０μｍのパターンであり、尚且つ膜厚が均一な正孔注入膜２を得た〔図５（ｄ）〕。上記の工程を経た正孔注入膜２の平均膜厚は０．３μｍであり、各導電性膜の膜厚のばらつきは０．３μｍ±１８％であった。
【００３８】
（ｅ）次に、発光材料としてトリス（８−キノリノール）アルミニウム（アルミキノリン錯体）に代表される８−ヒドロキシキノリン金属錯体を物理蒸着法によって成膜し、発光層２６を形成した。次に、第１電極２５のパターンに対応する貫通孔を有するマスクを用い、電子注入層２７としてのＡｌ−Ｌｉを物理蒸着法によって成膜し、続いて第２電極２８を物理蒸着法によって成膜した〔図５（ｅ）〕。最後に、封止缶によって、有効表示領域を封止し、有機ＥＬ表示体を得た。得られた、有機ＥＬ表示体は、各画素の発光特性が均一であった。
【図面の簡単な説明】
【００３９】
【図１】本発明の一実施形態の工程を模式的に示す図である。
【図２】本発明で用いられるインクジェット装置の一例を模式的に示す図である。
【図３】本発明で用いられる凝縮乾燥装置の一例を模式的に示す図である。
【図４】本発明の実施例２の工程を模式的に示す図である。
【図５】本発明の実施例３の工程を模式的に示す図である。
【符号の説明】
【００４０】
１  基板
２  機能性膜
３  機能性材料を含む液体液体
４  機能性膜
５  隔壁
６  親液領域
７  親液外領域
８  保護膜
９  インクタンク
１０  インクジェットヘッド
１１  位置検出機構
１２  ヘッド駆動制御機構
１３  ステージ駆動制御機構
１４  Ｘ軸駆動ステージ
１５  Ｙ軸駆動ステージ
１６  チャンバ
１７  基板搬入出口
１８  温度モニター
１９  濃度モニター
２０  雰囲気制御機構
２１  ステージ
２２  ステージ温度モニター
２３  基板温度制御機構
２４  ガスボンベ
２５  第１電極
２６  発光層
２７  電子注入層
２８  第２電極
２９  封止缶
【図１】
0005430070.tif 000002
【図２】
0005430070.tif 000003
【図３】
0005430070.tif 000004
【図４】
0005430070.tif 000005
【図５】
0005430070.tif 000006